(57)【要約】【課題】生産性の低下やコストの上昇を抑えながら、コークス強度の向上が可能な、コークスの製造方法および製造設備を提供すること。【解決手段】コークス原料となる石炭の少なくとも一部を、粒径の大きな石炭と該石炭よりも粒径の小さな石炭とに分級する分級工程と、前記粒径の大きな石炭を粉砕する第一の粉砕工程と、該第一の粉砕工程で粉砕された石炭を用いて成型炭を製造する成型炭製造工程と、前記粒径の小さな石炭を配合する第一の配合工程と、該配合した石炭を粉砕する第二の粉砕工程とにより処理した後に、前記成型炭と前記粒径の小さな石炭と前記コークス原料となる石炭の残部とをコークス炉に装入することを特徴とするコークスの製造方法を用いる。【選択図】図１
2006328226.tif 000002
【特許請求の範囲】
【請求項１】
コークス原料となる石炭の少なくとも一部を、粒径の大きな石炭と該石炭よりも粒径の小さな石炭とに分級する分級工程と、前記粒径の大きな石炭を粉砕する第一の粉砕工程と、該第一の粉砕工程で粉砕された石炭を用いて成型炭を製造する成型炭製造工程と、前記粒径の小さな石炭を配合する第一の配合工程と、該配合した石炭を粉砕する第二の粉砕工程とにより処理した後に、前記成型炭と前記粒径の小さな石炭と前記コークス原料となる石炭の残部とをコークス炉に装入することを特徴とするコークスの製造方法。
【請求項２】
コークス原料となる石炭の一部を、粒径の大きな石炭と粒径の小さな石炭とに分級する分級工程と、前記粒径の大きな石炭を粉砕する第一の粉砕工程と、該第一の粉砕工程で処理された石炭を用いて成型炭を製造する成型炭製造工程と、前記粒径の小さな石炭と前記コークス原料となる石炭の残部とを配合する配合工程と、該配合した石炭を粉砕する第二の粉砕工程により処理した後に、前記成型炭と共にコークス炉に装入することを特徴とするコークスの製造方法。
【請求項３】
コークス原料となる石炭の一部を、粒径の大きな石炭と粒径の小さな石炭とに分級する分級工程と、前記粒径の大きな石炭を粉砕する第一の粉砕工程と、該第一の粉砕工程で処理された石炭を用いて成型炭を製造する成型炭製造工程と、前記粒径の小さな石炭を配合する第一の配合工程と、該配合した石炭を粉砕する第二の粉砕工程とにより処理し、前記コークス原料となる石炭の残部を配合する第二の配合工程と、該配合した石炭を粉砕する第三の粉砕工程により処理した後に、前記成型炭と前記第二の粉砕工程で処理された石炭と共にコークス炉に装入することを特徴とするコークスの製造方法。
【請求項４】
硬度が高い石炭（Ｘ）と該石炭（Ｘ）よりも硬度が低い石炭（Ｙ）とを用いてコークスを製造する方法であって、前記石炭（Ｘ）の少なくとも一部を粒径の大きな石炭と該石炭よりも粒径の小さな石炭とに分級する分級工程と、前記粒径の大きな石炭を粉砕する第一の粉砕工程と、該第一の粉砕工程で処理された石炭を用いて成型炭を製造する成型炭製造工程と、前記粒径の小さな石炭および／または前記石炭（Ｘ）の残部とを配合する第一の配合工程と、該配合した石炭を粉砕する第二の粉砕工程とにより処理した後に、前記成型炭を含む前記石炭（Ｘ）と、前記石炭（Ｙ）とをコークス炉に装入することを特徴とするコークスの製造方法。
【請求項５】
硬度が高い石炭（Ｘ）と該石炭（Ｘ）よりも硬度が低い石炭（Ｙ）とを用いてコークスを製造する方法であって、
前記石炭（Ｘ）の少なくとも一部を粒径の大きな石炭と粒径の小さな石炭とに分級する分級工程と、前記粒径の大きな石炭を粉砕する第一の粉砕工程と、該第一の粉砕工程で処理された石炭を用いて成型炭を製造する成型炭製造工程と、前記粒径の小さな石炭と石炭（Ｘ）の残部と前記石炭（Ｙ）とを配合する配合工程と、該配合した石炭を粉砕する第二の粉砕工程により処理した後に成型炭と共にコークス炉に装入することを特徴とするコークスの製造方法。
【請求項６】
硬度が高い石炭（Ｘ）と該石炭（Ｘ）よりも硬度が低い石炭（Ｙ）とを用いてコークスを製造する方法であって、前記石炭（Ｘ）の少なくとも一部を粒径の大きな石炭と粒径の小さな石炭とに分級する分級工程と、前記粒径の大きな石炭を粉砕する第一の粉砕工程と、該第一の粉砕工程で処理された石炭を用いて成型炭を製造する成型炭製造工程と、前記粒径の小さな石炭および／または前記石炭（Ｘ）の残部とを配合する第一の配合工程と、該配合した石炭を粉砕する第二の粉砕工程とにより処理し、前記石炭（Ｙ）を配合する第二の配合工程と、該配合した石炭を粉砕する第三の粉砕工程により処理した後に、前記成型炭を含む前記石炭（Ｘ）と、前記石炭（Ｙ）とをコークス炉に装入することを特徴とするコークスの製造方法。
【請求項７】
硬度が高い石炭（Ｘ）と該石炭（Ｘ）よりも硬度が低い石炭（Ｙ）とを用いてコークスを製造する方法であって、前記石炭（Ｘ）の少なくとも一部を粒径の大きな石炭と粒径の小さな石炭とに分級する分級工程と、前記粒径の大きな石炭を粉砕する第一の粉砕工程と、該第一の粉砕工程で処理された石炭を用いて成型炭を製造する成型炭製造工程と、前記粒径の小さな石炭を配合する第一の配合工程と、該配合した石炭を粉砕する第二の粉砕工程とにより処理し、前記石炭（Ｘ）の残部と前記石炭（Ｙ）を別々に配合する第二の配合工程と、該配合した石炭を別々に粉砕する第三の粉砕工程により処理した後に、前記成型炭を含む前記石炭（Ｘ）と前記石炭（Ｙ）とをコークス炉に装入することを特徴とするコークスの製造方法。
【請求項８】
イナート量が多い石炭（Ｘ’）と該石炭（Ｘ’）よりもイナート量が少ない石炭（Ｙ’）とを用いてコークスを製造する方法であって、前記石炭（Ｘ’）の少なくとも一部を粒径の大きな石炭と該石炭よりも粒径の小さな石炭とに分級する分級工程と、前記粒径の大きな石炭を粉砕する第一の粉砕工程と、該第一の粉砕工程で処理された石炭を用いて成型炭を製造する成型炭製造工程と、前記粒径の小さな石炭および／または前記石炭（Ｘ’）の残部とを配合する第一の配合工程と、該配合した石炭を粉砕する第二の粉砕工程とにより処理した後に、前記成型炭を含む前記石炭（Ｘ’）と前記石炭（Ｙ’）とコークス炉に装入することを特徴とするコークスの製造方法。
【請求項９】
イナート量が多い石炭（Ｘ’）と該石炭（Ｘ’）よりもイナート量が少ない石炭（Ｙ’）とを用いてコークスを製造する方法であって、
前記石炭（Ｘ’）の少なくとも一部を粒径の大きな石炭と粒径の小さな石炭とに分級する分級工程と、前記粒径の大きな石炭を粉砕する第一の粉砕工程と、該第一の粉砕工程で処理された石炭を用いて成型炭を製造する成型炭製造工程と、前記粒径の小さな石炭と石炭（Ｘ’）の残部と前記石炭（Ｙ’）とを配合する配合工程と、該配合した石炭を粉砕する第二の粉砕工程により処理した後に前記成型炭と共にコークス炉に装入することを特徴とするコークスの製造方法。
【請求項１０】
イナート量が多い石炭（Ｘ’）と該石炭（Ｘ’）よりもイナート量が少ない石炭（Ｙ’）とを用いてコークスを製造する方法であって、前記石炭（Ｘ’）の少なくとも一部を粒径の大きな石炭と該石炭よりも粒径の小さな石炭とに分級する分級工程と、前記粒径の大きな石炭を粉砕する第一の粉砕工程と、該第一の粉砕工程で処理された石炭を用いて成型炭を製造する成型炭製造工程と、前記粒径の小さな石炭および／または前記石炭（Ｘ’）の残部とを配合する第一の配合工程と、該配合した石炭を粉砕する第二の粉砕工程とにより処理し、前記石炭（Ｙ’）を配合する第二の配合工程と、該配合した石炭を粉砕する第三の粉砕工程により処理して、前記成型炭を含む前記石炭（Ｘ’）と前記石炭（Ｙ’）とをコークス炉に装入することを特徴とするコークスの製造方法。
【請求項１１】
イナート量が多い石炭（Ｘ’）と該石炭（Ｘ’）よりもイナート量が少ない石炭（Ｙ’）とを用いてコークスを製造する方法であって、前記石炭（Ｘ’）の少なくとも一部を粒径の大きな石炭と粒径の小さな石炭とに分級する分級工程と、前記粒径の大きな石炭を粉砕する第一の粉砕工程と、該第一の粉砕工程で処理された石炭を用いて成型炭を製造する成型炭製造工程と、前記粒径の小さな石炭を配合する第一の配合工程と、該配合した石炭を粉砕する第二の粉砕工程とにより処理し、前記石炭（Ｘ’）の残部と前記石炭（Ｙ’）を別々に配合する第二の配合工程と、該配合した石炭を別々に粉砕する第三の粉砕工程により処理した後に、前記成型炭を含む前記石炭（Ｘ’）と前記石炭（Ｙ’）とをコークス炉に装入することを特徴とするコークスの製造方法。
【請求項１２】
１〜２０ｍｍの範囲内で設定した粒径で粒径の大きな石炭と粒径の小さな石炭とに分級することを特徴とする請求項１ないし請求項１１のいずれかに記載のコークスの製造方法。
【請求項１３】
コークス原料となる石炭の一部を、粒径の大きな石炭と粒径の小さな石炭とに分級する分級機と、前記粒径の大きな石炭を粉砕する第一の粉砕機と、該第一の粉砕機で処理された石炭を用いて成型炭を製造する成型炭製造設備と、前記粒径の小さな石炭と前記コークス原料となる石炭の残部とを配合する配合槽と、該配合槽で配合した石炭を粉砕する第二の粉砕機と、該第二の粉砕機で処理された石炭と前記成型炭とをコークス炉へと搬送するための搬送機とからなることを特徴とするコークスの製造設備。
【請求項１４】
コークス原料となる石炭の一部を、粒径の大きな石炭と粒径の小さな石炭とに分級する分級機と、前記粒径の大きな石炭を粉砕する第一の粉砕機と、該第一の粉砕機で処理された石炭を用いて成型炭を製造する成型炭製造設備と、前記粒径の小さな石炭を配合する第一の配合槽と、該第一の配合槽で配合した石炭を粉砕する第二の粉砕機と、前記コークス原料となる石炭の残部を配合する第二の配合槽と、該第二の配合槽で配合した石炭を粉砕する第三の粉砕機と、前記成型炭と前記第二の粉砕機で処理された石炭と前記第三の粉砕機で処理された石炭とをコークス炉へと搬送するための搬送機とからなることを特徴とするコークスの製造設備。
【発明の詳細な説明】
【技術分野】
【０００１】
本発明は、製鉄原料として用いるコークスの製造方法および製造設備に関する。
【背景技術】
【０００２】
製鉄原料として用いるコークスは、高炉内に装入した際に粉化すると高炉の通気性を悪化させるため、高強度を有することが望ましい。高強度のコークスを製造するためにはコークス原料の石炭の粒径は小さいほど好ましいが、一方で粒径の小さい石炭は、コークス炉装入の際にハンドリングが困難になる等の問題があり、生産性が向上しないため、結局粒径が、例えば０．５ｍｍ〜６ｍｍ程度の範囲の石炭を用いることが好ましいとされている。このような粒径範囲とするために、粉砕処理した石炭を、篩い分けにより０．５ｍｍ未満、６ｍｍ超のものを除いて０．５ｍｍ〜６ｍｍのみの粒径の石炭とすることが可能であるが、６ｍｍ超のものは再度粉砕処理してコークス原料として用いるとしても、０．５ｍｍ未満のものは好ましい用途も無く処分することになり、処理コストが発生し、歩留向上の点で好ましくなく、コークス炉内での石炭の充填率も低下するので現実的な方法ではない。
【０００３】
コークス炉装入用石炭の粒径の上限のみを規定して、粒度調整する方法として、石炭を所定の粒子径が得られる篩目を有する篩で分級し、篩下部分はそのままコークス用配合原料とするとともに、篩上の粗粒子部分が篩を通過するまで粉砕、分級を繰り返す方法が知られている（例えば、特許文献１参照。）。特許文献１に記載の方法では、活性成分に富んだ石炭（軟かい石炭）と活性成分に富まない石炭（硬い石炭）とで篩目を変化させて、活性成分に富まない石炭の粒径をより小さくして配合原料としている。それぞれに粒度調整された石炭は、適宜混合されてコークス炉に装入され、従来よりも高強度のコークスが製造される。
【０００４】
また、コークス炉内での石炭の充填密度を高めることで、生産性を向上させ、かつ高強度のコークスが製造できる技術として、破砕した石炭を大粒径、中粒径、小粒径以下に分級して、分級した大粒径、小粒径以下の石炭を破砕機で破砕し、この破砕炭を先に分級した中粒径の石炭と共にコークス炉に装入するコークス炉装入用石炭の粒度調整方法も知られている（例えば、特許文献２参照。）。
【特許文献１】特開昭５６−３２５８７号公報
【特許文献２】特開平１１−３０２６６２号公報
【発明の開示】
【発明が解決しようとする課題】
【０００５】
しかし、特許文献１に記載の方法では、所定の粒径以上の石炭が、所定粒径以下に小さくなるまで繰り返し破砕する必要があり、同じ石炭が何度も篩い分けされ、粉砕処理されるため生産性が低下する。
【０００６】
また、特許文献２に記載の方法は、同一の石炭について破砕回数は最大２回であるが、破砕して得られた小粒径以下の石炭を再度破砕機で破砕するため、微細粒が増加して、コークス炉への充填状態を最密充填とする理想的な石炭の粒度分布状態に近い分布が得られるとしても、実操業上は望ましくない。また、破砕した石炭を大粒径、中粒径、小粒径以下の３段階に分級するため、篩い分けのための設備コストが上昇する。
【０００７】
したがって本発明の目的は、このような従来技術の課題を解決し、生産性の低下やコストの上昇を抑えながら、コークス強度の向上が可能な、コークスの製造方法および製造設備を提供することにある。
【課題を解決するための手段】
【０００８】
このような課題を解決するための本発明の特徴は以下の通りである。
（１）コークス原料となる石炭の少なくとも一部を、粒径の大きな石炭と該石炭よりも粒径の小さな石炭とに分級する分級工程と、前記粒径の大きな石炭を粉砕する第一の粉砕工程と、該第一の粉砕工程で粉砕された石炭を用いて成型炭を製造する成型炭製造工程と、前記粒径の小さな石炭を配合する第一の配合工程と、該配合した石炭を粉砕する第二の粉砕工程とにより処理した後に、前記成型炭と前記粒径の小さな石炭と前記コークス原料となる石炭の残部とをコークス炉に装入することを特徴とするコークスの製造方法。
（２）コークス原料となる石炭の一部を、粒径の大きな石炭と粒径の小さな石炭とに分級する分級工程と、前記粒径の大きな石炭を粉砕する第一の粉砕工程と、該第一の粉砕工程で処理された石炭を用いて成型炭を製造する成型炭製造工程と、前記粒径の小さな石炭と前記コークス原料となる石炭の残部とを配合する配合工程と、該配合した石炭を粉砕する第二の粉砕工程により処理した後に、前記成型炭と共にコークス炉に装入することを特徴とするコークスの製造方法。
（３）コークス原料となる石炭の一部を、粒径の大きな石炭と粒径の小さな石炭とに分級する分級工程と、前記粒径の大きな石炭を粉砕する第一の粉砕工程と、該第一の粉砕工程で処理された石炭を用いて成型炭を製造する成型炭製造工程と、前記粒径の小さな石炭を配合する第一の配合工程と、該配合した石炭を粉砕する第二の粉砕工程とにより処理し、前記コークス原料となる石炭の残部を配合する第二の配合工程と、該配合した石炭を粉砕する第三の粉砕工程により処理した後に、前記成型炭と前記第二の粉砕工程で処理された石炭と共にコークス炉に装入することを特徴とするコークスの製造方法。
（４）硬度が高い石炭（Ｘ）と該石炭（Ｘ）よりも硬度が低い石炭（Ｙ）とを用いてコークスを製造する方法であって、前記石炭（Ｘ）の少なくとも一部を粒径の大きな石炭と該石炭よりも粒径の小さな石炭とに分級する分級工程と、前記粒径の大きな石炭を粉砕する第一の粉砕工程と、該第一の粉砕工程で処理された石炭を用いて成型炭を製造する成型炭製造工程と、前記粒径の小さな石炭および／または前記石炭（Ｘ）の残部とを配合する第一の配合工程と、該配合した石炭を粉砕する第二の粉砕工程とにより処理した後に、前記成型炭を含む前記石炭（Ｘ）と、前記石炭（Ｙ）とをコークス炉に装入することを特徴とするコークスの製造方法。
（５）硬度が高い石炭（Ｘ）と該石炭（Ｘ）よりも硬度が低い石炭（Ｙ）とを用いてコークスを製造する方法であって、
前記石炭（Ｘ）の少なくとも一部を粒径の大きな石炭と粒径の小さな石炭とに分級する分級工程と、前記粒径の大きな石炭を粉砕する第一の粉砕工程と、該第一の粉砕工程で処理された石炭を用いて成型炭を製造する成型炭製造工程と、前記粒径の小さな石炭と石炭（Ｘ）の残部と前記石炭（Ｙ）とを配合する配合工程と、該配合した石炭を粉砕する第二の粉砕工程により処理した後に成型炭と共にコークス炉に装入することを特徴とするコークスの製造方法。
（６）硬度が高い石炭（Ｘ）と該石炭（Ｘ）よりも硬度が低い石炭（Ｙ）とを用いてコークスを製造する方法であって、前記石炭（Ｘ）の少なくとも一部を粒径の大きな石炭と粒径の小さな石炭とに分級する分級工程と、前記粒径の大きな石炭を粉砕する第一の粉砕工程と、該第一の粉砕工程で処理された石炭を用いて成型炭を製造する成型炭製造工程と、前記粒径の小さな石炭および／または前記石炭（Ｘ）の残部とを配合する第一の配合工程と、該配合した石炭を粉砕する第二の粉砕工程とにより処理し、前記石炭（Ｙ）を配合する第二の配合工程と、該配合した石炭を粉砕する第三の粉砕工程により処理した後に、前記成型炭を含む前記石炭（Ｘ）と、前記石炭（Ｙ）とをコークス炉に装入することを特徴とするコークスの製造方法。
（７）硬度が高い石炭（Ｘ）と該石炭（Ｘ）よりも硬度が低い石炭（Ｙ）とを用いてコークスを製造する方法であって、前記石炭（Ｘ）の少なくとも一部を粒径の大きな石炭と粒径の小さな石炭とに分級する分級工程と、前記粒径の大きな石炭を粉砕する第一の粉砕工程と、該第一の粉砕工程で処理された石炭を用いて成型炭を製造する成型炭製造工程と、前記粒径の小さな石炭を配合する第一の配合工程と、該配合した石炭を粉砕する第二の粉砕工程とにより処理し、前記石炭（Ｘ）の残部と前記石炭（Ｙ）を別々に配合する第二の配合工程と、該配合した石炭を別々に粉砕する第三の粉砕工程により処理した後に、前記成型炭を含む前記石炭（Ｘ）と前記石炭（Ｙ）とをコークス炉に装入することを特徴とするコークスの製造方法。
（８）イナート量が多い石炭（Ｘ’）と該石炭（Ｘ’）よりもイナート量が少ない石炭（Ｙ’）とを用いてコークスを製造する方法であって、前記石炭（Ｘ’）の少なくとも一部を粒径の大きな石炭と該石炭よりも粒径の小さな石炭とに分級する分級工程と、前記粒径の大きな石炭を粉砕する第一の粉砕工程と、該第一の粉砕工程で処理された石炭を用いて成型炭を製造する成型炭製造工程と、前記粒径の小さな石炭および／または前記石炭（Ｘ’）の残部とを配合する第一の配合工程と、該配合した石炭を粉砕する第二の粉砕工程とにより処理した後に、前記成型炭を含む前記石炭（Ｘ’）と前記石炭（Ｙ’）とコークス炉に装入することを特徴とするコークスの製造方法。
（９）イナート量が多い石炭（Ｘ’）と該石炭（Ｘ’）よりもイナート量が少ない石炭（Ｙ’）とを用いてコークスを製造する方法であって、
前記石炭（Ｘ’）の少なくとも一部を粒径の大きな石炭と粒径の小さな石炭とに分級する分級工程と、前記粒径の大きな石炭を粉砕する第一の粉砕工程と、該第一の粉砕工程で処理された石炭を用いて成型炭を製造する成型炭製造工程と、前記粒径の小さな石炭と石炭（Ｘ’）の残部と前記石炭（Ｙ’）とを配合する配合工程と、該配合した石炭を粉砕する第二の粉砕工程により処理した後に前記成型炭と共にコークス炉に装入することを特徴とするコークスの製造方法。
（１０）イナート量が多い石炭（Ｘ’）と該石炭（Ｘ’）よりもイナート量が少ない石炭（Ｙ’）とを用いてコークスを製造する方法であって、前記石炭（Ｘ’）の少なくとも一部を粒径の大きな石炭と該石炭よりも粒径の小さな石炭とに分級する分級工程と、前記粒径の大きな石炭を粉砕する第一の粉砕工程と、該第一の粉砕工程で処理された石炭を用いて成型炭を製造する成型炭製造工程と、前記粒径の小さな石炭および／または前記石炭（Ｘ’）の残部とを配合する第一の配合工程と、該配合した石炭を粉砕する第二の粉砕工程とにより処理し、前記石炭（Ｙ’）を配合する第二の配合工程と、該配合した石炭を粉砕する第三の粉砕工程により処理して、前記成型炭を含む前記石炭（Ｘ’）と前記石炭（Ｙ’）とをコークス炉に装入することを特徴とするコークスの製造方法。
（１１）イナート量が多い石炭（Ｘ’）と該石炭（Ｘ’）よりもイナート量が少ない石炭（Ｙ’）とを用いてコークスを製造する方法であって、前記石炭（Ｘ’）の少なくとも一部を粒径の大きな石炭と粒径の小さな石炭とに分級する分級工程と、前記粒径の大きな石炭を粉砕する第一の粉砕工程と、該第一の粉砕工程で処理された石炭を用いて成型炭を製造する成型炭製造工程と、前記粒径の小さな石炭を配合する第一の配合工程と、該配合した石炭を粉砕する第二の粉砕工程とにより処理し、前記石炭（Ｘ’）の残部と前記石炭（Ｙ’）を別々に配合する第二の配合工程と、該配合した石炭を別々に粉砕する第三の粉砕工程により処理した後に、前記成型炭を含む前記石炭（Ｘ’）と前記石炭（Ｙ’）とをコークス炉に装入することを特徴とするコークスの製造方法。
（１２）１〜２０ｍｍの範囲内で設定した粒径で粒径の大きな石炭と粒径の小さな石炭とに分級することを特徴とする（１）ないし（１１）のいずれかに記載のコークスの製造方法。
（１３）コークス原料となる石炭の一部を、粒径の大きな石炭と粒径の小さな石炭とに分級する分級機と、前記粒径の大きな石炭を粉砕する第一の粉砕機と、該第一の粉砕機で処理された石炭を用いて成型炭を製造する成型炭製造設備と、前記粒径の小さな石炭と前記コークス原料となる石炭の残部とを配合する配合槽と、該配合槽で配合した石炭を粉砕する第二の粉砕機と、該第二の粉砕機で処理された石炭と前記成型炭とをコークス炉へと搬送するための搬送機とからなることを特徴とするコークスの製造設備。
（１４）コークス原料となる石炭の一部を、粒径の大きな石炭と粒径の小さな石炭とに分級する分級機と、前記粒径の大きな石炭を粉砕する第一の粉砕機と、該第一の粉砕機で処理された石炭を用いて成型炭を製造する成型炭製造設備と、前記粒径の小さな石炭を配合する第一の配合槽と、該第一の配合槽で配合した石炭を粉砕する第二の粉砕機と、前記コークス原料となる石炭の残部を配合する第二の配合槽と、該第二の配合槽で配合した石炭を粉砕する第三の粉砕機と、前記成型炭と前記第二の粉砕機で処理された石炭と前記第三の粉砕機で処理された石炭とをコークス炉へと搬送するための搬送機とからなることを特徴とするコークスの製造設備。
【発明を実施するための最良の形態】
【０００９】
本発明では、コークスの原料となる石炭の少なくとも一部を、粒径の大きい石炭と粒径の小さい石炭とに分けて、粒径の大きい石炭を用いて成型炭を製造し、該成型炭を成型炭原料としなかった残部の石炭と混合してコークス炉に装入してコークスを製造する。原料石炭を分級して、粒径の大きい石炭を用いて成型炭を製造するのは、以下の理由によるものである。
【００１０】
石炭中にはビトリニット（Ｖ）や、セミフジニット（ＳＦ）、フジニット（Ｆ）等のイナーチニットなど様々な組織成分が分布しており、組織毎に硬度や軟化溶融性などの物理化学特性が異なっている。一般に、硬度はＶ＜ＳＦ＜Ｆであり、軟化溶融性はＶ＞ＳＦ＞Ｆである。したがって、石炭の比較的粒度の大きい、粗く残っている粒子は硬いものであり、粒子中には比較的硬いイナート成分の存在割合が高く、軟化溶融性の低い、すなわち粘結性が低いものである。このような粒子は石炭の軟化溶融する部分とは膨張収縮挙動も異なるため、粒子界面に欠陥が発生しやすく、強度低下の要因となっている。そこで、コークス強度を高くするために、このような粗大な粒子を粉砕して粒径を小さくすることで粒子界面の欠陥生成を抑制する方法が有効であると考えられる。しかし、このように粒子の径を小さくすると、比表面積が大きくなるため、粒子を融着させるための軟化溶融物の量が多く必要となる点を考慮して、このような粗大な石炭を粉砕後に成型炭として利用する方法を考案した。
【００１１】
すなわち、石炭を分級して、粒径の大きい石炭を粉砕した原料を用いて成型炭を製造する方法では、成型炭製造による圧密により粒子間距離が短縮する効果、ならびにバインダー添加による改質効果が期待できるため、粘結性に乏しい石炭であっても高強度なコークスを製造できる。また、石炭を分級した際に、粒径の小さい石炭とした粉炭部分においても、粒径の大きい石炭が除かれることでコークス中の欠陥を形成する原因であるイナートリッチな組織割合が減少し、成型炭としなかった部分の石炭から製造されるコークス強度の向上も期待される。
【００１２】
成型炭は、粉砕処理を行なった石炭とバインダーとを混合して加圧成型して製造することが好ましい。コークス原料となる石炭の少なくとも一部を、粒径の大きな石炭と該石炭よりも粒径の小さな石炭とに分級し、粒径の大きな石炭の一部または全部を粉砕した後、成型炭原料とする。バインダー（粘結剤）としては、石油系のアスファルトピッチ（ＡＳＰ）、プロパン脱アルキル油（ＰＤＡ）、石炭系のタールピッチ、タール、タール滓、高分子系のポリビニルアルコール（ＰＶＡ）などを用いることができる。成型には例えば、ダブルロールプレスを用い、冷間あるいは水蒸気加熱成型する。軟化溶融性の高い石炭を配合して熱間成型することでバインダーを不要とすることも可能である。また、成型装置として圧縮型成形機、ペレタイザー、押出し成型機などを用いてもよい。成型炭の形状には枕型、卵型、マセック型等の任意の形状を用いることができる。成型炭の大きさは成型性や生産性を鑑み１０ｃｃから１００ｃｃ程度が望ましい。
【００１３】
なお、本発明において成型炭原料として使用する石炭は、少なくともその一部に、石炭を分級して、粒径の大きい石炭に分類された石炭を粉砕して使用すれば良い。従って、成型炭の原料とする石炭が不足する場合は、コークス原料となる石炭の一部を分級した際に、コークス原料となる石炭の残部である、分級処理を行わなかった石炭の少なくとも一部を粉砕して、成型炭の原料とすることができる。分級処理を行わなかった石炭には、粗粒イナートが比較的多く含まれているため、粒径の小さな石炭に分級された石炭に優先して成型炭の原料とすることが好ましい。
【００１４】
さらに成型炭の原料とする石炭が不足する場合は、粒径の小さな石炭に分級された石炭の少なくとも一部を粉砕して、成型炭の原料とすることができる。篩下である粒径の小さな石炭にはビトリニット成分が濃縮されており分級前に比較して粘結性が良好である。また、すでに粒径が小さいためコークス化過程で強度を低下させる大きさの亀裂が生成しにくいため、分級処理を行わなかった石炭を優先して成型炭の原料とすることが好ましい。
【００１５】
分級処理により粒径の小さな石炭に分類された石炭は、コークス原料となる石炭の残部である、分級処理を行わなかった石炭がある場合はそれと共に、または分級処理を行わなかった石炭とは別々に配合して粉砕する。その後製造した成型炭と共にコークス炉に装入して、コークスの製造を行なう。
【００１６】
以上のことから本発明は、コークス原料となる石炭の少なくとも一部を、粒径の大きな石炭と該石炭よりも粒径の小さな石炭とに分級する分級工程と、前記粒径の大きな石炭を粉砕する第一の粉砕工程と、該第一の粉砕工程で粉砕された石炭を用いて成型炭を製造する成型炭製造工程と、前記粒径の小さな石炭を粉砕する第二の粉砕工程とにより処理した後に、前記成型炭と前記第二の粉砕工程とにより処理した石炭と前記コークス原料となる石炭の残部とをコークス炉に装入することを特徴とするコークスの製造方法である。粒径の大きい石炭と粒径の小さい石炭との分級は篩を用いて篩い分けを行なう程度で十分であり、したがって、分級工程としては、例えば篩を用いて篩上と篩下とに石炭を分級する。分級工程に用いる分級機としては、篩の他に、風力分級機、流動床分級機等を用いることもできる。篩目よりも大きい粒径である篩上について第一の粉砕工程において粉砕を行い、粒径を小さくする。篩目以下の粒径である篩下については、第二の粉砕工程において粉砕処理を行う。粒径の大きい石炭を分級工程により除去し、粗粒の割合が減少することで第二の粉砕工程での粉砕能力を低下させて粉砕することが可能となり、これにより第二の粉砕工程での粉砕処理時に微小な粒径の石炭の発生が抑制されて、全体として石炭の粒度分布が改善される。
【００１７】
コークス原料となる石炭の全部を上記の分級工程で処理する場合、コークス原料となる石炭の残部は当然のことながら存在しない。一方、コークス原料となる石炭の一部のみを上記の分級工程で処理する場合、コークス原料となる石炭の残部は、成型炭と、分級工程において粒径の小さい石炭として処理した石炭と共にコークス炉に装入する。すなわち、コークス原料となる石炭の一部を、粒径の大きな石炭と粒径の小さな石炭とに分級する分級工程と、前記粒径の大きな石炭を粉砕する第一の粉砕工程と、該第一の粉砕工程で処理された石炭を用いて成型炭を製造する成型炭製造工程と、前記粒径の小さな石炭と前記コークス原料となる石炭の残部とを配合する配合工程と、該配合した石炭を粉砕する第二の粉砕工程により処理した後にコークス炉に装入することが望ましい。
【００１８】
コークス原料となる石炭の一部のみを上記の分級工程で処理する場合、石炭は硬度やイナート量などの品質が銘柄により異なるため、銘柄別に粉砕条件を調整して粉砕することが望ましい。したがって、配合槽は石炭の品質別または銘柄別に複数配置し、破砕機もそれに対応して複数配置することが好ましく、その残部の石炭については別途粉砕処理を行うことが望ましい。すなわち、コークス原料となる石炭の一部を、粒径の大きい石炭と粒径の小さい石炭とに分級する分級工程と、前記粒径の大きい石炭を粉砕する第一の粉砕工程と、該第一の粉砕工程で粉砕された石炭を用いて成型炭を製造する成型炭製造工程と、前記粒径の小さい石炭を配合する第一の配合工程と、該配合した石炭を粉砕する第二の粉砕工程とにより処理し、前記コークス原料となる石炭の残部は、コークス原料となる石炭の残部を配合する第二の配合工程と、該配合した石炭を粉砕する第三の粉砕工程により粉砕して、前記第二の粉砕工程で粉砕された石炭と成型炭と共にコークス炉に装入することが望ましい。分級工程で処理を行わない、コークス原料となる石炭の残部については、細粒であったり、コークス炉に装入するのに適切な粒度分布を有する場合は、第三の粉砕工程を省略することも可能である。
【００１９】
また、コークス原料となる石炭の一部のみを上記の分級工程で処理する場合、硬い石炭を優先的に処理することが望ましい。すなわち、硬度が高い石炭（Ｘ）と該石炭（Ｘ）よりも硬度が低い石炭（Ｙ）とを用いてコークスを製造する場合、硬度が高い石炭（Ｘ）の少なくとも一部を粒径の大きな石炭と該石炭よりも粒径の小さな石炭とに分級する分級工程と、前記粒径の大きな石炭を粉砕する第一の粉砕工程と、該第一の粉砕工程で粉砕された石炭を用いて成型炭を製造する成型炭製造工程と、前記粒径の小さな石炭および／または前記石炭（Ｘ）の残部とを配合する第一の配合工程と、該配合した石炭を粉砕する第二の粉砕工程とにより処理した後に、前記成型炭と前記石炭（Ｘ）の残部と前記石炭（Ｙ）とをコークス炉に装入することが好ましい。
【００２０】
また、さらに石炭（Ｙ）も第一の配合工程で配合して、第二の粉砕工程により粉砕処理することができる。すなわち、硬度が高い石炭（Ｘ）と該石炭（Ｘ）よりも硬度が低い石炭（Ｙ）とを用いてコークスを製造する方法であって、前記石炭（Ｘ）の少なくとも一部を粒径の大きな石炭と粒径の小さな石炭とに分級する分級工程と、前記粒径の大きな石炭を粉砕する第一の粉砕工程と、該第一の粉砕工程で粉砕された石炭を用いて成型炭を製造する成型炭製造工程と、前記粒径の小さな石炭と石炭（Ｘ）の残部と前記石炭（Ｙ）とを配合する配合工程と、該配合した石炭を粉砕する第二の粉砕工程により処理した後に前記成型炭と共にコークス炉に装入することが望ましい。
【００２１】
また、石炭は硬度やイナート量などの品質が銘柄により異なり、銘柄別に粉砕条件を調整して粉砕することが望ましい。したがって、配合槽は石炭の品質別または銘柄別に複数配置し、破砕機もそれに対応して複数配置することが好ましく、硬度が高い石炭（Ｘ）と該石炭（Ｘ）よりも硬度が低い石炭（Ｙ）とを用いてコークスを製造する方法であって、前記石炭（Ｘ）の少なくとも一部を粒径の大きな石炭と粒径の小さな石炭とに分級する分級工程と、前記粒径の大きな石炭を粉砕する第一の粉砕工程と、該第一の粉砕工程で粉砕された石炭を用いて成型炭を製造する成型炭製造工程と、前記粒径の小さな石炭および／または前記石炭（Ｘ）の残部とを配合する第一の配合工程と、該配合した石炭を粉砕する第二の粉砕工程とにより処理し、前記石炭（Ｙ）を配合する第二の配合工程と、該配合した石炭を粉砕する第三の粉砕工程により処理した後に、前記石炭（Ｘ）と前記石炭（Ｙ）とをコークス炉に装入することが望ましい。
【００２２】
さらに、上記において、石炭（Ｘ）の残部と石炭（Ｙ）とをそれぞれ別々の配合槽を用いて配合して、各配合槽毎に粉砕することも可能である。すなわち、硬度が高い石炭（Ｘ）と該石炭（Ｘ）よりも硬度が低い石炭（Ｙ）とを用いてコークスを製造する方法であって、前記石炭（Ｘ）の少なくとも一部を粒径の大きな石炭と粒径の小さな石炭とに分級する分級工程と、前記粒径の大きな石炭を粉砕する第一の粉砕工程と、該第一の粉砕工程で粉砕された石炭を用いて成型炭を製造する成型炭製造工程と、前記粒径の小さな石炭を配合する第一の配合工程と、該配合した石炭を粉砕する第二の粉砕工程とにより処理し、前記石炭（Ｘ）の残部と前記石炭（Ｙ）を別々に配合する第二の配合工程と、該配合した石炭を別々に粉砕する第三の粉砕工程により処理した後に、前記石炭（Ｘ）と前記石炭（Ｙ）とをコークス炉に装入することが望ましい。
【００２３】
また、硬度が高い石炭（Ｘ）と該石炭（Ｘ）よりも硬度が低い石炭（Ｙ）とを用いてコークスを製造する方法であって、前記石炭（Ｘ）の少なくとも一部を粒径の大きな石炭と粒径の小さな石炭とに分級する分級工程と、前記粒径の大きな石炭を粉砕する第一の粉砕工程と、該第一の粉砕工程で粉砕された石炭を用いて成型炭を製造する成型炭製造工程と、前記粒径の小さな石炭および／または前記石炭（Ｘ）の残部の少なくとも一部および／または前記石炭（Ｙ）の少なくとも一部とを配合する第一の配合工程と、該配合した石炭を粉砕する第二の粉砕工程とにより処理し、該第二の粉砕工程により処理されない残部である石炭を配合する第二の配合工程と、該配合した石炭を粉砕する第三の粉砕工程により処理した後に、前記石炭（Ｘ）と前記石炭（Ｙ）とをコークス炉に装入することも望ましい方法として選択が可能である。
【００２４】
通常複数銘柄からなるコークス原料である石炭を、硬度が高い石炭（Ｘ）と該石炭（Ｘ）よりも硬度が低い石炭（Ｙ）とにグループ分けするには、適宜設定した所定の基準を用いて、所定の基準よりも硬度が高い石炭（Ｘ）と所定の基準よりも硬度の低い石炭（Ｙ）とに分類すればよい。例えば、石炭銘柄Ａ、Ｂ、Ｃを用いてコークスを製造する場合、平均硬度が一番高い石炭銘柄Ａを硬度が高い石炭（Ｘ）に分類し、石炭銘柄Ｂ、Ｃを硬度が低い石炭（Ｙ）に分類する。また、石炭銘柄Ａ、Ｂ、Ｃに比較して硬度の低い石炭銘柄Ｄ、Ｅ、Ｆを用いる場合は、所定の基準を低く設定して、石炭銘柄Ｄ、Ｅ、Ｆの中で比較的硬度の高い石炭銘柄Ｄを硬度が高い石炭（Ｘ）に分類することができる。所定の基準は、使用する原料石炭の銘柄や、コークスの製造設備能力等を考慮してコークス製造のコストや生産効率が最適化されるように設定することが望ましい。また、上記の例からも明らかなように、硬度が高い石炭（Ｘ）と硬度が低い石炭（Ｙ）とは、それぞれが単一銘柄に限らず、複数の銘柄の石炭から構成される場合を有するものである。
【００２５】
硬い石炭を優先的に分級工程で処理する理由は、コークス原料である石炭のうち粒径の大きいものは、主に硬度が高い石炭であり、上記で説明したように粒子中には比較的硬いイナート成分の存在割合が高く、粘結性が低いものであるからである。すなわち、全ての原料石炭について分級工程での処理を行わない場合には、硬度が高い石炭（Ｘ）を優先して分級処理を行うことが好ましい。石炭（Ｘ）の一部のみについて分級工程での処理を行い成型炭を製造すれば効果があり、例えば、粒径の大きな石炭と粒径の小さな石炭とに分級し、前記粒径の大きな石炭の量が全石炭量の１０％程度であっても、原料全体のうち石炭（Ｘ）を優先的に分級および粉砕処理することで、コークス強度を向上させることができる。石炭（Ｘ）と、それ以外の石炭との分類は、厳密なものではなく、石炭の銘柄毎に平均硬度を規定して、その平均硬度が所定の基準を超えていれば石炭（Ｘ）に分類すれば良く、石炭（Ｘ）が部分的に所定の基準以下の硬度の石炭を含有しても差し支えない。石炭（Ｘ）のうち、分級工程での処理を行う割合を増やすほど粒度分布は改善されるが、処理コストも上昇する。
【００２６】
石炭は産地等により硬度が異なることが知られている。高硬度のものを優先的に分級工程で処理する際に、石炭（Ｘ）を分類する際の所定の基準としては、ＨＧＩを用いることが望ましく、粉砕性を表わす指数であるＨＧＩ（ハードグローブ指数：ＪＩＳ−Ｍ−８８０１による）が８０以下のものを石炭（Ｘ）とすることが好ましい。ＨＧＩが８０以下である石炭として、非微粘炭を用いることが好適である。非微粘炭はＨＧＩ８０以下の高硬度を有するものが多く、かつ安価な石炭である。所定の基準に対する石炭の硬度の判断は、例えば、石炭の銘柄毎に平均ＨＧＩを測定して、これらの平均値と所定の基準とを比較して行うことができる。
【００２７】
また、コークス原料となる石炭の一部のみを上記の分級工程および第一の粉砕工程で処理する場合、イナート量の多い石炭を優先的に処理することが望ましい。すなわち、イナート量が多い石炭（Ｘ’）と該石炭（Ｘ’）よりもイナート量が少ない石炭（Ｙ’）とを用いてコークスを製造する方法であって、前記石炭（Ｘ’）の少なくとも一部を粒径の大きな石炭と該石炭よりも粒径の小さな石炭とに分級する分級工程と、前記粒径の大きな石炭を粉砕する第一の粉砕工程と、該第一の粉砕工程で粉砕された石炭を用いて成型炭を製造する成型炭製造工程と、前記粒径の小さな石炭および／または前記石炭（Ｘ’）の残部とを配合する第一の配合工程と、該配合した石炭を粉砕する第二の粉砕工程とにより処理した後に、前記石炭（Ｘ’）と前記石炭（Ｙ’）とコークス炉に装入することが好ましい。
【００２８】
一方で、イナート量が少ない石炭（Ｙ’）をイナート量が多い石炭（Ｘ’）と配合して粉砕することも可能である。石炭（Ｘ’）よりもイナート量が少ない石炭（Ｙ’）とを用いてコークスを製造する方法であって、前記石炭（Ｘ’）の少なくとも一部を粒径の大きな石炭と粒径の小さな石炭とに分級する分級工程と、前記粒径の大きな石炭を粉砕する第一の粉砕工程と、該第一の粉砕工程で粉砕された石炭を用いて成型炭を製造する成型炭製造工程と、前記粒径の小さな石炭と石炭（Ｘ’）の残部と前記石炭（Ｙ’）とを配合する配合工程と、該配合した石炭を粉砕する第二の粉砕工程により処理した後にコークス炉に装入することが望ましい。
【００２９】
また、石炭は硬度やイナート量などの品質が銘柄により異なり、銘柄別に粉砕条件を調整して粉砕することが望ましい。したがって、配合槽は石炭の品質別または銘柄別に複数配置し、破砕機もそれに対応して複数配置することが好ましく、イナート量が多い石炭（Ｘ’）と該石炭（Ｘ’）よりもイナート量が少ない石炭（Ｙ’）とを用いてコークスを製造する方法であって、前記石炭（Ｘ’）の少なくとも一部を粒径の大きな石炭と該石炭よりも粒径の小さな石炭とに分級する分級工程と、前記粒径の大きな石炭を粉砕する第一の粉砕工程と、該第一の粉砕工程で粉砕された石炭を用いて成型炭を製造する成型炭製造工程と、前記粒径の小さな石炭および／または前記石炭（Ｘ’）の残部とを配合する第一の配合工程と、該配合した石炭を粉砕する第二の粉砕工程とにより処理し、前記石炭（Ｙ’）を配合する第二の配合工程と、該配合した石炭を粉砕する第三の粉砕工程により処理して、前記石炭（Ｘ’）と前記石炭（Ｙ’）とをコークス炉に装入することが好ましい。
【００３０】
さらに、上記において、石炭（Ｘ’）の残部と石炭（Ｙ’）とをそれぞれ別々の配合槽を用いて配合して、各配合槽毎に粉砕することが好ましい。すなわち、イナート量が多い石炭（Ｘ’）と該石炭（Ｘ’）よりもイナート量が少ない石炭（Ｙ’）とを用いてコークスを製造する方法であって、前記石炭（Ｘ’）の少なくとも一部を粒径の大きな石炭と粒径の小さな石炭とに分級する分級工程と、前記粒径の大きな石炭を粉砕する第一の粉砕工程と、該第一の粉砕工程で粉砕された石炭を用いて成型炭を製造する成型炭製造工程と、前記粒径の小さな石炭を配合する第一の配合工程と、該配合した石炭を粉砕する第二の粉砕工程とにより処理し、前記石炭（Ｘ’）の残部と前記石炭（Ｙ’）を別々に配合する第二の配合工程と、該配合した石炭を別々に粉砕する第三の粉砕工程により処理した後に、前記石炭（Ｘ’）と前記石炭（Ｙ’）とをコークス炉に装入することが望ましい。
【００３１】
さらに、イナート量が多い石炭（Ｘ’）と該石炭（Ｘ’）よりもイナート量が少ない石炭（Ｙ’）とを用いてコークスを製造する方法であって、前記石炭（Ｘ’）の少なくとも一部を粒径の大きな石炭と該石炭よりも粒径の小さな石炭とに分級する分級工程と、前記粒径の大きな石炭を粉砕する第一の粉砕工程と、該第一の粉砕工程で粉砕された石炭を用いて成型炭を製造する成型炭製造工程と、前記粒径の小さな石炭および／または前記石炭（Ｘ’）の残部の少なくとも一部および／または前記石炭（Ｙ’）の少なくとも一部とを配合する第一の配合工程と、該配合した石炭を粉砕する第二の粉砕工程とにより処理し、該第二の粉砕工程により処理されない残部である石炭を配合する第二の配合工程と、該配合した石炭を粉砕する第三の粉砕工程により処理して、前記石炭（Ｘ’）と前記石炭（Ｙ’）とをコークス炉に装入することも望ましい方法として選択が可能である。
【００３２】
コークス原料である石炭としてイナート量の多いものを用いると、コークスの製造過程で亀裂が発生し易く、製造されるコークスの強度が低下する傾向がある。そこでイナート量の多い石炭を成型炭とすることでコークス強度を向上させることができる。したがって、全ての原料石炭について分級工程および第一の粉砕工程での処理を行わない場合には、イナート量の多い石炭（Ｘ’）を優先して分級および粉砕処理を行うことが好ましい。石炭（Ｘ’）の一部のみについて分級工程での処理を行えば効果があり、例えば、粒径の大きい石炭と粒径の小さい石炭とに分離し、前記粒径の大きい石炭に粉砕処理を行う石炭の量が全石炭量の１０％程度であっても、原料全体のうち石炭（Ｘ’）を優先的に分級することで、全体として顕著に粒度分布を改善することができる。石炭（Ｘ’）と、それ以外の石炭との分類は、厳密なものではなく、石炭の銘柄毎に平均イナート量を規定して、その平均値が所定の基準を超えていれば石炭（Ｘ’）に分類すれば良く、石炭（Ｘ’）が部分的に所定の基準以下の硬度の石炭を含有しても差し支えない。石炭（Ｘ’）のうち、分級工程および第一の粉砕工程での処理を行う割合を増やすほどコークス強度は増加するが、処理コストも上昇する。
【００３３】
石炭は産地等によりイナート（非溶融成分）量が異なることが知られている。イナート量の多いものを優先的に分級工程・第一の粉砕工程で処理する際に、イナート量の多い石炭（Ｘ’）を分類する際の基準は、使用する原料石炭の銘柄や、コークスの製造設備能力等を考慮してコークス製造のコストや生産効率が最適化されるように適宜設定することが望ましいが、イナート量が３５％以上である石炭をイナート量の多い石炭（Ｘ’）とすることが特に好ましい。イナート量が３５％以上である石炭として、非微粘炭を用いることが好適である。非微粘炭はイナート量の高いものが多く、安価な石炭である。石炭のイナート量の判断は、例えば、石炭の銘柄毎に平均イナート量を測定して、これらの平均値と所定の基準（例えばイナート量３５％）とを比較して行うことができる。
【００３４】
したがってコークス原料となる石炭の一部のみを上記の分級工程および第一の粉砕工程で処理する場合、硬度およびイナート量の両方の基準を用いて石炭を分類して、高硬度のもの、イナート量の多いものを優先的に分級工程・第一の粉砕工程で処理することが望ましい。特に望ましくは、ＨＧＩが８０以下、且つ、イナート量が３５％以上である石炭を優先的に分級工程・第一の粉砕工程で処理することである。非微粘炭には、ＨＧＩが８０以下、且つ、イナート量が３５％以上の品種が多く、安価であるので、非常に好適である。
【００３５】
分級工程において、石炭を粒径の大きい石炭と粒径の小さい石炭とに分級する際には、１〜２０ｍｍの範囲内で設定した粒径で粒径の大きな石炭と粒径の小さな石炭とに分級することが好ましい。分級粒径（分級する際の粒径であり、たとえば、篩を用いて分級する際の篩目に相当）の増加に伴い分級効率は高くなるが、粉炭中の粗粒の割合が増加するためコークス強度が低下する。特に、２０ｍｍ超では大幅に低下する。一方、分級粒径が小さくなるにしたがい、粉炭部に残留する粗粒子の割合が減少するため、コークス強度は向上する。しかし、篩による分級効率が低下するため、生産性が低下する。特に、１ｍｍ以下では大幅な生産性の低下が認められる。この結果、コークス強度が大きいほど使用する石炭（配合炭）の反射率（Ｒｏ）を下げられるので低反射率の安価な石炭を原料とすることができ、結局分級粒径が小さいほど、コークス単位生産量当りの配合炭のコストは低下して、コストの点でのメリットは大きくなる。一方で、分級粒径を小さくするほど分級効率が低下するため、生産性を維持するためには分級設備の処理能力を高くしなければならず、固定費が増加し、その結果コークス製造コストは増加する。図２に分級工程における分級粒径を変化させた場合のコークスの製造コストを説明するグラフを示す。図２によれば、コークス単位生産量当りのコークス製造コストであるトータルコストは、分級粒径が２０ｍｍ以下程度で低下して、分級粒径を３〜１０ｍｍ程度とした時に特に低くなる傾向がある。したがって、コストの点で望ましいのは分級粒径１〜２０ｍｍであり、特に望ましくは３〜１０ｍｍ程度である。尚、コークス強度（ドラム強度（ＤＩ３０／１５））の観点からは、更に望ましい分級粒径は３〜６ｍｍである。分級粒径は、例えば、石炭を分級する際の篩の篩目を変更することで容易に調整可能である。
【００３６】
次に、本発明のコークスの製造設備について説明する。
【００３７】
上記のコークスの製造方法を実施するために、コークス原料となる石炭の一部を、粒径の大きな石炭と粒径の小さな石炭とに分級する分級機と、前記粒径の大きな石炭を粉砕する第一の粉砕機と、該第一の粉砕機で処理された石炭を用いて成型炭を製造する成型炭製造設備と、前記粒径の小さな石炭と前記コークス原料となる石炭の残部とを配合する配合槽と、該配合槽で配合した石炭を粉砕する粉砕機と、該粉砕機で処理された石炭と前記成型炭とをコークス炉へと搬送するための搬送機とからなることを特徴とするコークスの製造設備を用いることが好ましい。
【００３８】
また、石炭は硬度やイナート量などの品質が銘柄により異なり、銘柄別に粉砕条件を調整して粉砕することが望ましい。したがって、配合槽は石炭の品質別または銘柄別に複数配置し、破砕機もそれに対応して複数配置することが好ましく、第二の配合槽および第三の粉砕機を用い、コークス原料となる石炭の一部を、粒径の大きな石炭と粒径の小さな石炭とに分級する分級機と、前記粒径の大きな石炭を粉砕する第一の粉砕機と、該第一の粉砕機で処理された石炭を用いて成型炭を製造する成型炭製造設備と、前記粒径の小さな石炭と配合する第一の配合槽と、該第一の配合槽で配合した石炭を粉砕する第二の粉砕機と、前記コークス原料となる石炭の残部を配合する第二の配合槽と、該第二の配合槽で配合した石炭を粉砕する第三の粉砕機と、前記第二の粉砕機で処理された石炭と前記第三の粉砕機で処理された石炭と前記成型炭とをコークス炉へと搬送するための搬送機とからなることを特徴とするコークスの製造設備を用いることが好ましい。
【００３９】
配合槽においては、石炭を貯留する以外に、複数銘柄の石炭を順次装入して配合槽内に貯留後に切り出すことでコークス炉に装入する際の石炭の性状を均質化させる効果がある。単一銘柄の石炭のみが同一配合槽に貯留される場合もあるが、粉砕後に搬送機上で他の銘柄の石炭と混合される状態とすれば、コークス炉に装入される石炭の銘柄が部分的に偏ることが防止される。
【００４０】
また、石炭ヤードから搬出された石炭の一部を分級するための篩と、該篩により分級された篩上の石炭を粉砕する第一の粉砕機と、少なくとも前記篩により分級された篩下の石炭とを混合して貯留する第一の配合槽と、該第一の配合槽から切り出された石炭を粉砕する第二の粉砕機と、前記石炭ヤードから搬出された上記の残部の石炭を貯留する第二の配合槽と、該第二の配合槽から切り出された石炭を粉砕する第三の粉砕機と、前記第二の粉砕機で粉砕された石炭と前記第三の粉砕機で粉砕された石炭と前記成型炭とをコークス炉へと搬送するための搬送機とからなることを特徴とするコークスの製造設備を用いることが好ましい。第一の配合槽には、篩により分級された篩下の石炭以外の石炭も貯留することができ、その場合は銘柄の異なる石炭の混合率が高まり、製品コークスの品質がより均質化する。
【００４１】
図１は本発明のコークスの製造設備の一実施形態を示す概略図である。
【００４２】
石炭ヤード１、２のうち、石炭ヤード１の石炭の一部を搬出して篩３により篩い分けして、所定粒径超である篩上ａは第一の粉砕機４により粉砕処理して成型炭製造設備１１を用いて成型炭を製造する。篩下ｂはそのまま第一の配合槽５に投入する。石炭ヤード１の石炭の残部については、そのまま第一の配合槽５、第二の配合槽６、７に適宜搬出する。石炭ヤード２の石炭についても、第一の配合槽５、第二の配合槽６、７に適宜搬出する。第一の配合槽５の石炭は、適宜第二の粉砕機８で粉砕する。第二の配合槽６の石炭は第三の粉砕機９、第二の配合槽７の石炭は第三の粉砕機１０で適宜粉砕後、各粉砕機で粉砕された石炭は、成型炭と共にコンベア等で混合されながら搬送されることで、ある程度均質化してコークス炉に装入される。
【００４３】
第二の配合槽６、７は図１においては各３槽設置され、第二の配合槽６の石炭は第三の粉砕機９で破砕し、第二の配合槽７の石炭は第三の粉砕機１０で破砕することで、銘柄別の破砕を実施できる。
【００４４】
原料石炭として、非微粘炭と強粘結炭とを用いる場合は、石炭ヤード１を非微粘炭、石炭ヤード２を強粘結炭とすることが望ましい。
【実施例１】
【００４５】
図１に示すコークス製造設備を用いてコークスの製造を行った。原料の石炭として、非微粘結炭８０ｍａｓｓ％と強粘結炭２０ｍａｓｓ％（ＨＧＩ：約８５、イナート量約３０体積％）とを用い、非微粘結炭のうち、全石炭量の１０ｍａｓｓ％にあたる非微粘結炭（ＨＧＩ：約７５、イナート量約３６体積％）を篩い分け（分級工程）した。篩下である６ｍｍ以下の石炭を残りの石炭の一部と共に第一の配合槽に投入後、ハンマーヘッド式の第二の粉砕機にて５７０rpmで粉砕（第二の粉砕工程）を行なった。残りの非微粘結炭と、強粘結炭を別々に複数台あるハンマーヘッド式の第三の粉砕機にて６００rpmで粉砕処理（第三の粉砕工程）して、篩い分けして粉砕処理を行なった非微粘結炭とともにコンベア上で混合して、コークス炉に装入して、コークスの製造を行なった。
【００４６】
一方、成型炭製造設備により、全石炭量の０ｍａｓｓ％、１０ｍａｓｓ％、２０ｍａｓｓ％分の成型炭を製造した。成型炭の製造条件は一定とし、バインダーに、アスファルトピッチ、タールピッチ、タール、タール滓を使用し、石炭とともに攪拌混合しながらスチーム加熱し、成型した。成型にはダブルロールプレスを用い、マセック型（90ｃｃ）の成型物を成型した。成型炭用原料は、前記分級工程における６ｍｍ超の篩上の石炭（全石炭の５ｍａｓｓ％程度）を使用した。成型炭製造工程で原料が不足する条件（成型炭比１０ｍａｓｓ％、２０ｍａｓｓ％の場合）では、不足分を分級工程で処理されていない石炭から補填した。原料が余剰となる条件（成型炭比０％の場合）では、6mm超の篩上の余剰分についてはハンマーヘッド式の第一の粉砕機にて６８０ｒｐｍで粉砕（第一の粉砕工程）して、粉砕した全てを篩下である６ｍｍ以下の石炭と共に第一の配合槽に投入後、ハンマーヘッド式の第二の粉砕機にて５７０rpmで粉砕（第二の粉砕工程）を行なった。製造した成型炭は第二の粉砕工程、第三の粉砕工程で粉砕した、残部の石炭と共にコークス炉に装入して、コークスの製造を行なった（成型炭比２０ｍａｓｓ％、１０ｍａｓｓ％の場合が本発明例１、２、成型炭比０ｍａｓｓ％の場合が比較例１）。さらに比較のために、分級工程での処理を行うことなく、原料石炭の０ｍａｓｓ％、１０ｍａｓｓ％、２０ｍａｓｓ％分で上記と同様に成型炭を製造し、残部の石炭と共にコークス炉に装入して、コークスの製造を行なった（成型炭比２０ｍａｓｓ％、１０ｍａｓｓ％、０ｍａｓｓ％の場合が比較例２、３、４）。尚、比較例４は、非微粘炭と、強粘結炭を別々に粉砕処理（第三の粉砕工程のみに相当）してコンベア上で混合して、コークス炉に装入する、従来の製造方法でのコークスの製造に相当する。
【００４７】
製造したコークスのドラム強度（ＤＩ）を測定した結果を表１に示す。ドラム強度としてＤＩ３０／１５を使用した。尚、ＤＩ３０／１５はＪＩＳ  Ｋ２１５１の回転強度試験法により１５ｒｐｍ、３０回転の条件で測定したドラム強度である。
【００４８】
【表１】
2006328226.tif 000003
【００４９】
分級処理を行なうことによりドラム強度は向上するが、分級後の篩上を成型炭用原料として、成型炭化することで、さらに強度が向上することが分かった。また、成型炭原料として篩上原料に篩上原料以外の他の原料石炭を配合しても強度向上効果が得られることが分かった。
【実施例２】
【００５０】
実施例１と同様に、図１に示すコークス製造設備を用いてコークスの製造を行った。原料の石炭として、非微粘結炭８０ｍａｓｓ％と強粘結炭２０ｍａｓｓ％（HGI：約８５、イナート量約３０体積％）とを用い、非微粘結炭のうち、全石炭量の３０ｍａｓｓ％にあたる非微粘結炭（HGI：約７５、イナート量約３６体積％）を篩い分け（分級工程）した。篩下である６ｍｍ以下の石炭を残りの石炭の一部と共に第一の配合槽に投入後、ハンマーヘッド式の第二の粉砕機にて５７０rpmで粉砕（第二の粉砕工程）を行なった。残りの非微粘結炭と、強粘結炭を別々に複数台あるハンマーヘッド式の第三の粉砕機にて６００ｒｐｍで粉砕処理（第三の粉砕工程）して、篩い分けして粉砕処理を行なった非微粘結炭とともにコンベア上で混合して、コークス炉に装入して、コークスの製造を行なった。
【００５１】
一方、成型炭製造設備により、全石炭量の０ｍａｓｓ％、１５ｍａｓｓ％、２０％ｍａｓｓ分の成型炭を製造した。成型炭の製造条件は実施例１と同様とした。成型炭用原料は、前記分級工程における６ｍｍ超の篩上の石炭（全石炭の１５ｍａｓｓ％程度）を使用した。成型炭工程で原料が不足する条件（成型炭比２０ｍａｓｓ％の場合）では、不足分を分級工程で処理されていない石炭から補填した。成型炭工程で原料が余剰となる条件（成型炭比０ｍａｓｓ％の場合）では、6mm超の篩上の余剰分についてはハンマーヘッド式の第一の粉砕機にて６８０ｒｐｍで粉砕（第一の粉砕工程）して、粉砕した全てを篩下である６ｍｍ以下の石炭と共に第一の配合槽に投入後、ハンマーヘッド式の第二の粉砕機にて５７０ｒｐｍで粉砕（第二の粉砕工程）を行なった。製造した成型炭は第二の粉砕工程、第三の粉砕工程で粉砕した、残部の石炭と共にコークス炉に装入して、コークスの製造を行なった（成型炭比２０ｍａｓｓ％、１５ｍａｓｓ％の場合が本発明例３、４、成型炭比０ｍａｓｓ％の場合が比較例５）。さらに比較のために、分級工程での処理を行うことなく、原料石炭の０ｍａｓｓ％、２０ｍａｓｓ％分で上記と同様に成型炭を製造し、残部の石炭と共にコークス炉に装入して、コークスの製造を行なった（成型炭比２０ｍａｓｓ％、０ｍａｓｓ％の場合が比較例６、７）。
【００５２】
製造したコークスのドラム強度（ＤＩ）を測定した結果を表２に示す。ドラム強度としてＤＩ３０／１５を使用した。
【００５３】
【表２】
2006328226.tif 000004
【００５４】
分級処理を行なうことでドラム強度は向上するが、分級後の篩上を成型炭用原料とすることで、さらに強度が向上することが分かった。また、分級する石炭としてイナート含有量の高い石炭を選択することでより大きな強度向上効果の得られることが明らかになった。
【実施例３】
【００５５】
実施例１と同様に、図１に示すコークス製造設備を用いてコークスの製造を行った。原料の石炭として、非微粘結炭８０ｍａｓｓ％と強粘結炭２０ｍａｓｓ％（ＨＧＩ：約８５、イナート量約３０体積％）とを用い、非微粘結炭のうち、全石炭量の３０ｍａｓｓ％にあたる非微粘結炭（HGI：約７５、イナート量約２２体積％）を篩い分け（分級工程）した。篩下である６ｍｍ以下の石炭を残りの石炭の一部と共に第一の配合槽に投入後、ハンマーヘッド式の第二の粉砕機にて５７０ｒｐｍで粉砕（第二の粉砕工程）を行なった。残りの非微粘結炭と、強粘結炭を別々に複数台あるハンマーヘッド式の第三の粉砕機にて６００ｒｐｍで粉砕処理（第三の粉砕工程）して、篩い分けして粉砕処理を行なった非微粘結炭とともにコンベア上で混合して、コークス炉に装入して、コークスの製造を行なった。
【００５６】
一方、成型炭製造設備により、全石炭量の０ｍａｓｓ％、１０ｍａｓｓ％、２０ｍａｓｓ％分の成型炭を製造した。成型炭の製造条件は実施例１と同様とした。成型炭用原料は、前記分級工程における６ｍｍ超の篩上の石炭（全石炭の１０ｍａｓｓ％程度）を使用した。成型炭工程で原料が不足する条件（成型炭比２０ｍａｓｓ％の場合）では、不足分を分級工程で処理されていない石炭から補填した。成型炭工程で原料が余剰となる条件（成型炭比０ｍａｓｓ％の場合）では、６ｍｍ超の篩上の余剰分についてはハンマーヘッド式の第一の粉砕機にて６８０ｒｐｍで粉砕（第一の粉砕工程）して、粉砕した全てを篩下である６ｍｍ以下の石炭と共に第一の配合槽に投入後、ハンマーヘッド式の第二の粉砕機にて５７０rpmで粉砕（第二の粉砕工程）を行なった。製造した成型炭は第二の粉砕工程、第三の粉砕工程で粉砕した、残部の石炭と共にコークス炉に装入して、コークスの製造を行なった（成型炭比２０ｍａｓｓ％、１０ｍａｓｓ％の場合が本発明例５、６、成型炭比０ｍａｓｓ％の場合が比較例８）。さらに比較のために、分級工程での処理を行うことなく、原料石炭の０ｍａｓｓ％、１０ｍａｓｓ％分で上記と同様に成型炭を製造し、残部の石炭と共にコークス炉に装入して、コークスの製造を行なった（成型炭比１０ｍａｓｓ％、０ｍａｓｓ％の場合が比較例９、１０）。
【００５７】
製造したコークスのドラム強度（ＤＩ）を測定した結果を表３に示す。ドラム強度としてＤＩ３０／１５を使用した。
【００５８】
【表３】
2006328226.tif 000005
【００５９】
分級処理を行なうことでドラム強度は向上するが、分級後の篩上を成型炭用原料とすることで、さらに強度が向上することが分かった。また、分級する石炭としてイナート含有量の低い石炭を選択することで強度向上効果は小さくなった。
【図面の簡単な説明】
【００６０】
【図１】本発明で用いるコークス製造設備の一実施形態の概略図。
【図２】分級工程における分級粒径とコークス製造コストの関係を示すグラフ。
【符号の説明】
【００６１】
１    石炭ヤード
２    石炭ヤード
３    篩
４    第一の粉砕機
５    第一の配合槽
６    第二の配合槽
７    第二の配合槽
８    第二の粉砕機
９    第三の粉砕機
１０    第三の粉砕機
１１    成型炭製造設備
ａ    篩上
ｂ    篩下
【図１】
2006328226.tif 000006
【図２】
2006328226.tif 000007